"Aビニル基を有するモノマー、Bアンモニウム塩のカチオン界面活性剤で有機修飾された層状粘土鉱物、C金属酸化物粒子、及び、D重合開始剤を混合して得られる混合物を加熱又は光照射して重合反応を起こさせる工程を含むことを特徴とする樹脂複合材料の製造方法。前記混合物中における、アンモニウム塩のカチオン界面活性剤で有機修飾された層状粘土鉱物の含有量が、ビニル基を有するモノマー100重量部に対し、1重量部~60重量部の範囲内であることを特徴とする請求項1記載の樹脂複合材料の製造方法。前記アンモニウム塩のカチオン界面活性剤が、第4級アンモニウム塩であることを特徴とする請求項1又は2記載の樹脂複合材料の製造方法。前記第4級アンモニウム塩が、炭素原子数が12未満である脂肪族炭化水素基を4つ含有する第4級アンモニウム塩であることを特徴とする請求項3記載の樹脂複合材料の製造方法。前記脂肪族炭化水素基が、アルキル基であることを特徴とする請求項4記載の樹脂複合材料の製造方法。前記炭素原子数が12未満である脂肪族炭化水素基を4つ含有する第4級アンモニウム塩が、メチルトリ-n-オクチルアンモニウム塩であることを特徴とする請求項5記載の樹脂複合材料の製造方法。前記金属酸化物粒子が、シリカ、アルミナ、チタニア及びジルコニアからなる群から選ばれる少なくとも1種である金属酸化物の粒子であることを特徴とする請求項1乃至6記載のいずれかの請求項記載の樹脂複合材料の製造方法。前記金属酸化物粒子が、シリカの粒子であることを特徴とする請求項1乃至6記載のいずれかの請求項記載の樹脂複合材料の製造方法。前記金属酸化物粒子の粒子径が、1nm~150nmの範囲内であることを特徴とする請求項1乃至8記載のいずれかの請求項記載の樹脂複合材料の製造方法。前記重合開始剤が、ラジカル重合剤であることを特徴とする請求項1乃至9記載のいずれかの請求項記載の樹脂複合材料の製造方法。前記ラジカル重合剤が、有機過酸化物又はジアゾ化合物であることを特徴とする請求項10記載の樹脂複合材料の製造方法。下記の各成分由来の構成要素を含む樹脂組成物を加工成形して得られる樹脂複合成形体であり、樹脂複合成形体に含まれた層状粘土鉱物が実質的に二次凝集することなく略均一に分散しており、且つ、当該層状粘土鉱物の層間距離が30オングストローム以上であることを特徴とする樹脂複合成形体。Aビニル基を有するモノマーBアンモニウム塩のカチオン界面活性剤で有機修飾された層状粘土鉱物C金属酸化物粒子、及び、D重合開始剤各種用途により幅広く利用可能とするために、樹脂材料が有する剛性及び耐熱性の改善が望まれており、このような樹脂複合材料を製造するための方法の開発が期待されている。このような状況下、本発明者らは鋭意検討した結果、以下の本発明に至った。即ち、本発明は、1.Aビニル基を有するモノマー、Bアンモニウム塩のカチオン界面活性剤で有機修飾された層状粘土鉱物、C金属酸化物粒子、及び、D重合開始剤を混合して得られる混合物を加熱又は光照射して重合反応を起こさせる工程を含むことを特徴とする樹脂複合材料の製造方法以下、本発明製造方法と記すこともある;2.前記混合物中における、アンモニウム塩のカチオン界面活性剤で有機修飾された層状粘土鉱物の含有量が、ビニル基を有するモノマー100重量部に対し、1重量部~60重量部の範囲内であることを特徴とする前項1記載の樹脂複合材料の製造方法;3.前記アンモニウム塩のカチオン界面活性剤が、第4級アンモニウム塩であることを特徴とする前項1又は2記載の樹脂複合材料の製造方法;4.前記第4級アンモニウム塩が、炭素原子数が12未満である脂肪族炭化水素基を4つ含有する第4級アンモニウム塩であることを特徴とする前項3記載の樹脂複合材料の製造方法;5.前記脂肪族炭化水素基が、アルキル基であることを特徴とする前項4記載の樹脂複合材料の製造方法;6.前記炭素原子数が12未満である脂肪族炭化水素基を4つ含有する第4級アンモニウム塩が、メチルトリ-n-オクチルアンモニウム塩であることを特徴とする前項5記載の樹脂複合材料の製造方法;7.前記金属酸化物粒子が、シリカ、アルミナ、チタニア及びジルコニアからなる群から選ばれる少なくとも1種である金属酸化物の粒子であることを特徴とする前項1乃至6記載のいずれかの前項記載の樹脂複合材料の製造方法;8.前記金属酸化物粒子が、シリカの粒子であることを特徴とする前項1乃至6記載のいずれかの前項記載の樹脂複合材料の製造方法;9.前記金属酸化物粒子の粒子径が、1nm~150nmの範囲内であることを特徴とする前項1乃至8記載のいずれかの前項記載の樹脂複合材料の製造方法;10.前記重合開始剤が、ラジカル重合剤であることを特徴とする前項1乃至9記載のいずれかの前項記載の樹脂複合材料の製造方法;11.前記ラジカル重合剤が、有機過酸化物又はジアゾ化合物であることを特徴とする前項10記載の樹脂複合材料の製造方法;12.下記の各成分由来の構成要素を含む樹脂組成物を加工成形して得られる樹脂複合成形体であり、樹脂複合成形体に含まれた層状粘土鉱物が実質的に二次凝集することなく略均一に分散しており、且つ、当該層状粘土鉱物の層間距離が30オングストローム以上であることを特徴とする樹脂複合成形体以下、本発明樹脂複合成形体ということもある。;Aビニル基を有するモノマーBアンモニウム塩のカチオン界面活性剤で有機修飾された層状粘土鉱物C金属酸化物粒子、及び、D重合開始剤等を提供するものである。本発明によれば、優れた剛性及び耐熱性を有する樹脂複合材料を製造するための方法等を提供することが可能になる。以下に、本発明をより詳細に説明する。本発明製造方法は、Aビニル基を有するモノマー、Bアンモニウム塩のカチオン界面活性剤で有機修飾された層状粘土鉱物、C金属酸化物粒子、及び、D重合開始剤を混合して得られる混合物を加熱又は光照射して重合反応を起こさせる工程を含むことを特徴とする。本発明製造方法で用いられるビニル基を有するモノマーとしては、例えば、エチレン、プロピレン、イソブテン、1-へキセン、シクロヘキセン等のオレフィン化合物;塩化ビニル、塩化ビニリデン、テトラクロロエチレン、ヘキサクロロプロピレン、フッ化ビニル、フッ化ビニリデン等のハロゲン化ビニル化合物;ブタジエン、イソプレン、クロロプレン等のジエン化合物;スチレン、α-メチルスチレン、o-メトキシスチレン、m-メトキシスチレン、p-メトキシスチレン、o-t-ブチルスチレン、m-t-ブチルスチレン、p-t-ブチルスチレン、o-クロロスチレン、m-クロロスチレン、p-クロロスチレン、o-ヒドロキシスチレン、m-ヒドロキシスチレン、p-ヒドロキシスチレン、o-スチレンスルホン酸、m-スチレンスルホン酸、p-スチレンスルホン酸等のスチレン化合物;アクリル酸、アルリル酸メチル、アルリル酸エチル、アクリル酸n-プロピル、アクリル酸iso-プロピル、アクリル酸n-ブチル、アクリル酸iso-ブチル、アクリル酸t-ブチル、メタクリル酸ヘキシル、メタクリル酸ノニル、メタクリル酸ベンジル、メタクリル酸シクロヘキシル、メタクリル酸2-メトキシエチル、メタクリル酸ブトキシエチル、メタクリル酸2-ヒドロキシエチル、メタクリル酸2-ヒドロキシプロピル、メタクリル酸ジエチレングリコール、メタクリル酸グリシジル、メタクリル酸2-ジメチルアミノエチル等のアクリル酸化合物;メタクリル酸、メタクリル酸メチル、メタクリル酸エチル、メタクリル酸n-プロピル、メタクリル酸iso-プロピル、メタクリル酸n-ブチル、メタクリル酸iso-ブチル、メタクリル酸t-ブチル、メタクリル酸ノニル、メタクリル酸ベンジル、メタクリル酸シクロヘキシル、メタクリル酸2-メトキシエチル、メタクリル酸ブトキシエチル、メタクリル酸2-ヒドロキシエチル、メタクリル酸2-ヒドロキシプロピル、メタクリル酸ジエチレングリコール、メタクリル酸グリシジル、メタクリル酸2-ジメチルアミノエチル等のメタクリル酸化合物;ジメタクリル酸、ジメタクリル酸等のジメタメタクリル酸化合物;アクロレイン;ジアリルフタレート等のアリル基を2つ有する化合物;N-ビニルピロリドン、N-ビニルピロール、N-ビニルカルバゾール、N-ビニルインドール、等のN-ビニル化合物;1-ビニルピリジン、2-ビニルピリジン、4-ビニルピリジン等のビニルピリジン化合物;アクリルアミド、メチルアクリルアミド、エチルアクリルアミド、n-プロピルアクリルアミド、iso-プロピルアクリルアミド、N-イソプロピルアクリルアミド、N-イソプロピルメタクリルアミド、N,N-ジメチルアクリルアミド、N,N-ジメチルメタクリルアミド、N,N-ジエチルメタクリド等のメタアクリルアミド化合物;酢酸ビニル、プロピオン酸ビニル、安息香酸ビニル等のビニルエステル化合物;ビニルイソブチルエーテル、メチルビニルケトン、ヘキシルビニルケトン、メチルイソプロペニルケトン、フェニルビニルケトン、メチルビニルエーテル、フェニルビニルエーテル、フェニルビニルスルフィド等のビニルケトン化合物;ジビニルベンゼン;ビニルアルコール;ノルボルナジエン;シアン化ビニリデン;等を挙げることができる。好ましくは、例えば、スチレン、アクリル酸、メタアクリル酸、メタアクリル酸メチル、アクリロニトリル等を挙げることができる。より好ましくは、例えば、メタアクリル酸メチル等を挙げることができる。これらのモノマーのうちの1種又は2種以上を組み合わせて使用することにより、ビニル系高分子化合物を含む樹脂、即ち、ビニル系高分子化合物自体又はビニル系高分子化合物とそれ以外の高分子化合物との混合物尚、混合重合体の他、グラフト重合体、共重合体、ブロック重合体等を含むからなる樹脂を提供することができる。これら樹脂は、例えば、ポリスチレンPS、スチレンアクリロニトリルSAN、耐衝撃性ポリスチレンHIPSアクリロニトリル-ブタジエン-スチレンABS等のスチレン系複合材料や、例えば、ポリメチルメタクリル酸等のアクリル系複合材料の分野に応用することができる。更にまた、前記ビニル系高分子化合物は、前記ビニル基を有するモノマー以外の共重合のための単位構造成分を含んでいてもよく、例えば、フェニルマレイミド、シクロヘキシルマレイミド、無水マレイン酸等の単位構造成分を挙げることができる。次いで、ビニル基を有するモノマーがメタクリル酸メチルである場合についてより詳細に説明する。当該モノマーは、メタクリル酸メチル単独であってもよいし、又はメタクリル酸メチルとこれ以外のビニル基を有するモノマー上記の例示参照のこととの混合物であってもよく、通常、ビニル系高分子化合物を含む樹脂中のメタクリル酸メチルの含有量としては、例えば、50重量以上を挙げることができる。好ましくは、70重量以上が挙げられる。本発明製造方法で用いられるアンモニウム塩のカチオン界面活性剤で有機修飾された層状粘土鉱物において、前記アンモニウム塩のカチオン界面活性剤としては、例えば、第4級アンモニウム塩等を挙げることができる。ここで第4級アンモニウム塩とは、窒素原子1個に4つの置換基が結合したカチオンである。前記第4級アンモニウム塩としては、例えば、炭素原子数が12未満である脂肪族炭化水素基例えば、炭素原子数が12未満であるアルキル基を4つ含有する第4級アンモニウム塩を好ましく挙げることができる。尚、前記の窒素原子1個に結合した置換基としては、例えば、メチル基、エチル基、プロピル基、イソプロピル基、ブチル基、イソブチル基、sec-ブチル基、t-ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基等のアルキル基;フェニル基、ベンジル基、ナフチル基、トリル基等のアリール基、nが2以上のポリオキシエチル基;等を挙げることができる。前記第4級アンモニウム塩としては、具体的には例えば、トリメチルオクチルアンモニウム、トリメチルデシルアンモニウム、トリメチルドデシルアンモニウム、トリメチルテトラデシルアンモニウム、トリメチルヘキサメチルアンモニウム、トリメチルオクタデシルアンモニウム、トリメチルエイコサニルアンモニウム、トリメチルオクタデセニルアンモニウム等のトリメチルアルキルアンモニウム;ジメチルジオクチルアンモニウム、ジメチルジデシルアンモニウム、ジメチルジオクタデシルアンモニウム、ジメチルジオクタデセニルアンモニウム、ジメチルジオクタデカジエニルアンモニウム等のジメチルジアルキルアンモニウム;メチルベンジルヘキサデシルアンモニウム、ジメチルオクタデシルベンジルアンモニウム等のベンジルトリアルキルアンモニウム;ジベンジルジヘキサデシルアンモニウム等のジベンジルジアルキルアンモニウム;メチルトリ-n-オクチルアンモニウム、メチルトリデシルアンモニウム、メチルトリデシルアンモニウム、メチルトリテトラデシルアンモニウム、メチルトリオクタデシルアンモニウム等のメチルトリアルキルアンモニウム;モノヒドロキシポリオキシエチレントリアルキルアンモニウム、ジヒドロキシポリオキシエチレンジアルキルアンモニウム、トリヒドロキシポリオキシエチレンアルキルアンモニウム等のポリオキシエチル基含有アンモニウム;等を挙げることができる。前記炭素原子数が12未満である脂肪族炭化水素基を4つ含有する第4級アンモニウム塩としては、例えば、メチルトリ-n-オクチルアンモニウム塩等を好ましく挙げることができる。本発明製造方法で用いられるアンモニウム塩のカチオン界面活性剤で有機修飾された層状粘土鉱物において、前記層状粘土鉱物としては、例えば、リーザダイト、バーチェリン、アメサイト、クロンステダイト、ネポーアイト、ケリアイト、フレンポナイト、ブリンドリアイト、カオリナイト、ディカイト、ナクライト、ハロイサイト、オーディナイト等の蛇紋石-カオリン族層状珪酸塩;タルク、ウィレムサイト、ケロライト、ピメライト、パイロフィライト、フェリパイロフィライト等のラルク-パイロフィライト族層状珪酸塩;サポナイト、ヘクトライト、ソーコナイト、スチーブンサイト、スインホルダイト、モンモリロナイト、バイデライト、ノントロライト、ボルコンスコアイト、合成スメクタイト等のスメクタイト族層状珪酸塩;3八面体型バーミュライト、2八面体型バーミュライト等のバーミュライト族層状珪酸塩;黒雲母、金雲母、鉄雲母、イーストナイト、シデロフィライトテトラフェリ鉄雲母、鱗雲母、ポリリシオナイト、白雲母、セラドン石、鉄セラドン石、鉄アルミナセラドン石、アルミナセラドン石、ソーダ雲母等の雲母族層状珪酸塩;等を挙げることができる。好ましくは、例えば、スメクタイト族層状珪酸塩等を挙げることができる、より好ましくは、例えば、合成スメクタイト等を挙げることができる。尚、前記層状粘土鉱物は、天然由来の鉱物であっても人工的に合成された鉱物であってもよい。前記層状粘土鉱物が有するカチオン交換容量としては、例えば、50ミリ当量/100g~200ミリ当量/100gの範囲内のもの等を好ましく挙げることができる。前記層状粘土鉱物の使用量としては、本発明製造方法で用いられるビニル基を有するモノマー100重量部に対して、例えば、0.5重量部~40重量部の範囲内の量等を挙げることができる。アンモニウム塩のカチオン界面活性剤で有機修飾された層状粘土鉱物を調製するには、例えば、大量の水中に予め浸漬又は分散しておいた層状粘土鉱物に、前記アンモニウム塩のカチオン界面活性剤好ましくは、水溶液又は分散液の形態を添加し、混合攪拌することにより、前記層状粘土鉱物に含まれるアルカリ金属イオン例えば、リチウムイオン、ナトリウムイオン、カリウムイオン等、アルカリ土類金属イオン例えば、カルシウムイオン、マグネシウムイオン等等のカチオンを、前記アンモニウム塩のカチオン界面活性剤にイオン交換させればよい。この場合、添加される前記アンモニウム塩のカチオン界面活性剤の量としては、例えば、当該アンモニウム塩のカチオン界面活性剤が有するカチオン交換容量に対して、例えば、0.1~200の範囲内の割合となる量を挙げることができる。尚、前記層状粘土鉱物は、大量の水中にできるだけ均一に分散するように、ミキサー、ボールミル、振動ミル、ピンミル、ジェットミル等を用いて粉砕し、予め所望の形状大きさのものとしておくことが好ましい。イオン交換後に得られたアンモニウム塩のカチオン界面活性剤で有機修飾された層状粘土鉱物を濾過操作により回収し、回収された前記アンモニウム塩のカチオン界面活性剤で有機修飾された層状粘土鉱物を純水により数回洗浄することにより、未イオン交換のアンモニウム塩のカチオン界面活性剤を除去する。次いで、得られた前記アンモニウム塩のカチオン界面活性剤で有機修飾された層状粘土鉱物を凍結乾燥することにより、アンモニウム塩のカチオン界面活性剤で有機修飾された層状粘土鉱物を得ることができる。本発明製造方法で用いられる金属酸化物粒子としては、例えば、シリカ、アルミナ、チタニア及びジルコニアからなる群から選ばれる少なくとも1種である金属酸化物の粒子等を挙げることができる。好ましくは、例えば、シリカの粒子、アルミナの粒子等を挙げることができる。より好ましくは、例えば、シリカ等の粒子等を挙げることができる。これらの金属酸化物粒子のうちの1種又は2種以上を組み合わせて使用してもよい。前記金属酸化物粒子としては、固体状のものを用いてもよいし、水又は有機溶媒中に分散したゾル状のものを用いてもよい。尚、前記金属酸化物粒子の市販品の例としては、ゾル状のシリカの場合には、日産化学工業株から販売されているオルガノシリカゾルIPA-ST-UP、オルガノシリカゾルMIBK-ST等を挙げることができる。また、ゾル状のアルミナの場合には、日産化学工業株から販売されているアルミナゾル-100、アルミナゾル-200等を挙げることができる。前記金属酸化物粒子の粒子径としては、例えば、1nm~150nmの範囲内のものを挙げることができる。好ましくは、例えば、1nm~100nmの範囲内のものを挙げることができる。尚、前記金属酸化物粒子の粒子径は、動的光散乱法により測定すればよい。金属酸化物粒子の使用量としては、本発明製造方法で用いられるビニル基を有するモノマー100重量部に対して、例えば、1重量部~100重量部の範囲内の量等を挙げることができる。好ましくは、本発明製造方法で用いられるビニル基を有するモノマー100重量部に対して、例えば、5重量部~50重量部の範囲内の量等を挙げることができる。本発明製造方法で用いられる重合開始剤としては、例えば、ラジカル重合剤等を挙げることができる。ここでラジカル重合剤としては、例えば、パーオキサイド系化合物、パーオキシエステル系化合物、パーカーボネート系化合物、パーオキシケタール系化合物等の有機過酸化物、ジアゾ化合物等を好ましく挙げることができる。尚、前記のラジカル重合剤としては、例えば、ジクミルパーオキサイド、t-ブチルクミルパーオキサイド、ジ-t-ブチルパーオキサイド、ベンゾイルパーオキサイドBPO、ラウロイルパーオキサイドLPO等のパーオキサイド系化合物;t-ブチルパーオキシ-3,3,5-トリメチルヘキサノエート、t-ブチルパーオキシラウレート、t-ブチルパーオキシイソブチレート、t-ブチルパーオキシアセテート、ジ-t-ブチルパーオキシヘキサヒドロテレフタレート等のパーオキシエステル系化合物;t-ブチルパーオキシアリルカーボネート等のパーカーボネート系化合物;1,1’-ジ-t-ブチルパーオキシシクロヘキサン、1,1-ジ-t-ブチルパーオキシ-3,3,5-トリメチルシクロヘキサン、1,1-ジ-t-ヘキシルパーオキシ-3,3,5-トリメチルシクロヘキサン等のパーオキシケタール系化合物;1,1’-アゾビス、2,2’-アゾビス、2,2’-アゾビス、2,2’-アゾビス2-メチル-ブチロニトリル、2,2’-アゾビスイソブチロニトリルAIBN等のジアゾ化合物;等が挙げられる。これらの重合開始剤のうちの1種又は2種以上を組み合わせて使用してもよい。重合開始剤の使用量としては、本発明製造方法で用いられるビニル基を有するモノマー100重量部に対して、例えば、0.05重量部~5重量部の範囲内の量等を挙げることができる。好ましくは、本発明製造方法で用いられるビニル基を有するモノマー100重量部に対して、例えば、0.1重量部~3重量部の範囲内の量等を挙げることができる。次に、本発明製造方法の工程について説明する。本発明製造方法の工程は、Aビニル基を有するモノマー、Bアンモニウム塩のカチオン界面活性剤で有機修飾された層状粘土鉱物、C金属酸化物粒子、及び、D重合開始剤を混合する第一工程混合工程と、前記第一工程混合工程により得られた混合物を加熱又は光照射して重合反応を起こさせる第二工程重合工程との2つの工程に分けることができる。前記第一工程混合工程では、Aビニル基を有するモノマー、Bアンモニウム塩のカチオン界面活性剤で有機修飾された層状粘土鉱物、C金属酸化物粒子、及び、D重合開始剤を、例えば、自動乳鉢や振動ミル等を用いて機械的に混合する。尚、各成分を混合させる際には、無溶媒でもよいが、通常、溶媒中で混合することにより実施される。このような溶媒としては、例えば、ベンゼン、トルエン、キシレン等の芳香族炭化水素溶媒;1,4-ジオキサン、テトラヒドロフラン、ジエチルエーテル、t―ブチルメチルエーテル、エチレングリコールジメチルエーテル等のエーテル溶媒;アセトン等のケトン系溶媒;メタノール、エタノール、イソプロパノール等のアルコール溶媒;クロロホルム、ジクロロメタン等のハロゲン系溶媒;酢酸エチル等のエステル系溶媒;N,N-ジメチルホルムアミド、N,N-ジメチルアセトアミド、N-メチル-2-ピロリドン等のアミド溶媒;ジメチルスルホキシド等のスルホキシド溶媒等を挙げることができる。尚、これらの溶媒のうちの1種又は2種以上を組み合わせて使用してもよい。前記第二工程重合工程では、前記第一工程混合工程により得られた混合物を加熱又は光照射して重合反応を起こさせる。ここで、重合反応としては、例えば、ラジカル重合、カチオン重合、アニオン重合、配位重合、重縮合重合等を挙げることができる。この場合、重合開始剤は、前記各々の重合形式に適したものを用いればよい。尚、重合反応させる際には、前記混合物そのままで実施してもよいが、当該混合物を、例えば、極性溶媒等の溶媒の中で分散させて実施してもよい。このような溶媒としては、例えば、水、石油エーテル、二硫化炭素、四塩化炭素、グリセリン、トルエン、アニリン、ベンゼン、クロロホルム、N,N’-ジメチルホルムアミド、フェノール、テトラヒドロフラン、アセトン、プロピレンカーボネート、酢酸、メタノール、エタノール、プロパノール、メチルエチルケトン、ピリジン、ベンゾニトリル、アセトニトリル、ジメチルスルホキシド、ニトロベンゼン、ニトロメタン等を挙げることができる。尚、これらの溶媒のうちの1種又は2種以上を組み合わせて使用してもよい。溶媒の使用量としては、例えば、本発明製造方法で用いられるビニル基を有するモノマー100重量部に対して、例えば、10重量部~300重量部の範囲内の量等を挙げることができる。重合反応がラジカル重合である場合には、前記重合開始剤としてはラジカル重合剤を使用すればよい。ラジカル重合の反応温度としては、例えば、0°C~200°Cの範囲内の温度等を挙げることができる。好ましくは、例えば、40°C~120°Cの範囲内の温度等を挙げることができる。ラジカル重合の反応時間としては、反応温度によっても異なるが、例えば、05時間~72時間の範囲内の時間等を挙げることができる。好ましくは、05時間~24時間の範囲内の時間等を挙げることができる。重合反応の終了後、例えば、得られた重合反応マスを、例えば、水、メタノール、エタノール、2-プロパノール等の貧溶媒と混合することにより、本発明製造方法により製造される樹脂複合材料を析出させることができる。析出した樹脂複合材料を濾過操作により回収し、回収された前記樹脂複合材料をメタノールにより数回洗浄することにより、未反応物や不純物を除去する。次いで、得られた前記樹脂複合材料を凍結乾燥することにより、樹脂複合材料を得ることができる。このようにして得られた樹脂複合材料には、本発明の効果を損なわない範囲で、離型剤、紫外線吸収剤、難燃剤、染料、顔料等の添加剤を含むことができる。本発明製造方法により製造される樹脂複合材料は、優れた剛性及び耐熱性を有する樹脂複合材料である。このような樹脂複合材料は、引っ張り強度や弾性率等の機械的性質や軟化温度や高温強度等の耐熱特性が向上しており、電気電子、情報科学、自動車、航空機、建築等の各分野の部品部材製造に広く応用される。本発明樹脂複合成形体は、下記の各成分由来の構成要素を含む樹脂組成物を加工成形して得られる樹脂複合成形体であり、樹脂複合成形体に含まれた層状粘土鉱物が実質的に二次凝集することなく略均一に分散しており、且つ、当該層状粘土鉱物の層間距離が30オングストローム以上であることを特徴とする樹脂複合成形体である。Aビニル基を有するモノマーBアンモニウム塩のカチオン界面活性剤で有機修飾された層状粘土鉱物C金属酸化物粒子、及び、D重合開始剤本発明樹脂複合成形体において実質的に二次凝集することなくとは、電子顕微鏡による観察において、その視野内に、粒径200nm~2μmの層状粘土鉱物の凝集体の存在が、当該凝集体と粒径100nm未満の層状粘土鉱物の一次粒子との数量分布において前記凝集体の数量が5未満である状態を意味する。本発明樹脂複合成形体は、下記の各成分由来の構成要素を含む樹脂組成物即ち、本発明製造方法により製造される樹脂複合材料に相当する樹脂組成物を、必要に応じて、予め他の有機高分子と所定の混合割合で混合した後、例えば、射出成形、ブロー成形、押出成形、インフレーション成形及びシート加工後の真空成形、圧縮成形等の樹脂成形加工分野において通常の用いられる方法を用いて成形加工することにより、得ることができる。以下、本発明を実施例により更に詳しく説明する。実施例1アンモニウム塩のカチオン界面活性剤で有機修飾された層状粘土鉱物の調製冷却装置を取り付けた反応容器内で、合成スメクタイト層状珪酸塩、コープケミカル株製20.0gと、水1000mLとを60°Cで1時間撹拌した後、水500mLに、メチルトリ-n-オクチルアンモニウムクロリド11.4gを分散した分散液を加えた。得られた混合液を、60°Cで1時間撹拌した。次いで、沈殿物を濾過操作により回収し、回収された沈殿物を水500mLで3回洗浄した。得られた洗浄物を凍結乾燥により、乾燥したアンモニウム塩のカチオン界面活性剤で有機修飾された層状粘土鉱物を得た。得られたアンモニウム塩のカチオン界面活性剤で有機修飾された層状粘土鉱物の分析結果は以下のとおりであった。TG-DTAより算出されたアンモニウム塩のカチオン界面活性剤の含有量は、31.4であった。実施例2本発明製造方法による樹脂複合材料の製造冷却装置を取り付けた反応容器内で、実施例1で得られたアンモニウム塩のカチオン界面活性剤で有機修飾された層状粘土鉱物24.0gと、N,N-ジメチルホルムアミド115.6mLとを室温で1時間撹拌した後、メタクリル酸メチル128.4mLと、コロイダルシリカ日産化学株製MEKST、固形分30~3180.1gと、2,2’-アゾビスイソブチロニトリル1.2gとを室温で混合し、更に、60°Cで8時間撹拌した。次いで、得られた反応マスをメタノールに滴下しながら混合することにより、不溶物を析出させた。析出された不溶物即ち、樹脂複合材料を濾過操作により回収した。回収された不溶物をメタノール1000mLで1回洗浄した。得られた洗浄物を、60°Cで10時間減圧乾燥することにより、乾燥した樹脂複合材料1271gを得た。得られた樹脂複合材料の分析結果は以下のとおりであった。TG-DTAより算出された樹脂複合材料に含まれるメタクリル酸メチル由来の構造要素と前記第4級アンモニウム塩由来の構造要素との合計の含有量は、86.1であった。実施例3本発明樹脂複合成形体の製造実施例2により得られた樹脂複合材料をラボプラストミルBrabender製に供給した後、当該樹脂複合材料を当該装置内で回転数30rpm、180°C、10分間で溶融混練した。得られた混練物を、25トン油圧式成形機東洋プレス製を用い、温度210°C、成形圧力150kgf/cm2成形時間:4~5分間でプレス成形することにより、厚さ約3mmの本発明樹脂複合成形体を得た。得られた本発明樹脂複合成形体を後述する光透過試験、熱分析、曲げ試験を供した。結果を表1に示す。次いで、得られた本発明樹脂複合成形体を電子顕微鏡により観察したところ、樹脂複合成形体に含まれた層状粘土鉱物が実質的に二次凝集することなく略均一に分散していた。また、前記層状粘土鉱物の層間距離をX線回折分析法により測定したところ、30オングストローム以上であった。参考比較例1参考比較用の樹脂複合材料及び樹脂複合成形体の製造冷却装置を取り付けた反応容器内で、N,N-ジメチルホルムアミド157.3mLと、メチルメタクリル酸117.7mLと、3-メタクリルオキシプロピルトリメトキシシラン0.22gと、2,2’-アゾビスイソブチロニトリル1.1gとを室温で混合し、更に、60°Cで8時間撹拌した。次いで、得られた反応マスをメタノールに滴下しながら混合することにより、不溶物を析出させた。析出された不溶物即ち、樹脂複合材料を濾過操作により回収した。回収された不溶物を水500mLで3回洗浄した。得られた洗浄物を、60°Cで10時間減圧乾燥することにより、乾燥した樹脂複合材料1080gを得た。TG-DTAより算出された樹脂複合材料に含まれるメタクリル酸メチル由来の構造要素の含有量は、100であった。次に、このようにして得られた参考比較用の樹脂複合材料を用いて、温度210°C、成形圧力150kgf/cm2成形時間:4~5分間でプレス成形したこと以外は実施例3に記載された方法と同様に実施した。結果を表1に示す。参考比較例2参考比較用の樹脂複合材料及び樹脂複合成形体の製造冷却装置を取り付けた反応容器内で、実施例1で得られたアンモニウム塩のカチオン界面活性剤で有機修飾された層状粘土鉱物22.0gと、N,N-ジメチルホルムアミド157.3mLとを室温で1時間撹拌した後、メチルメタクリル酸117.7mLと、2,2’-アゾビスイソブチロニトリル1.1gとを室温で混合し、更に、60°Cで8時間撹拌した。次いで、得られた反応マスをメタノールに滴下しながら混合することにより、不溶物を析出させた。析出された不溶物即ち、樹脂複合材料を濾過操作により回収した。回収された不溶物をメタノール1000mLで1回洗浄した。得られた洗浄物を、60°Cで10時間減圧乾燥することにより、乾燥した樹脂複合材料1123gを得た。TG-DTAより算出された樹脂複合材料に含まれるメタクリル酸メチル由来の構造要素と前記第4級アンモニウム塩由来の構造要素との合計の含有量は、89.3であった。次に、このようにして得られた参考比較用の樹脂複合材料を用いて、比較例1に記載された方法と同様に実施した。結果を表1に示す。参考比較例3参考比較用の樹脂複合材料及び樹脂複合成形体の製造冷却装置を取り付けた反応容器内で、N,N-ジメチルホルムアミド115.6mLと、メチルメタクリル酸128.4mLと、コロイダルシリカ日産化学株製MEKST、固形分30~3180.1gと、3-メタクリルオキシプロピルトリメトキシシラン0.25gと、2,2’-アゾビスイソブチロニトリル1.2gとを室温で混合し、更に、60°Cで8時間撹拌した。次いで、得られた反応マスをメタノールに滴下しながら混合することにより、不溶物を析出させた。析出された不溶物即ち、樹脂複合材料を濾過操作により回収した。回収された不溶物をメタノール1000mLで1回洗浄した。得られた洗浄物を、60°Cで10時間減圧乾燥することにより、乾燥した樹脂複合材料1422gを得た。TG-DTAより算出された樹脂複合材料に含まれるメタクリル酸メチル由来の構造要素の含有量は、83.1であった。次に、このようにして得られた参考比較用の樹脂複合材料を用いて、比較例1に記載された方法と同様に実施した。結果を表1に示す。<HAZE測定>評価基準:Aランク◎:10未満Bランク○:10以上15未満Cランク△:15以上30未満Dランク×:30以上<光透過性試験>測定装置:村上色彩技術研究所株製HR-1000測定条件:HazeJISK7136、全光線透過率JISK7161-1に準拠して測定評価基準:Aランク◎:90以上Bランク○:80以上90未満Cランク△:70以上80未満Dランク×:70未満<熱分析>測定装置:TAInstruments株製Q2000測定条件:N2雰囲気下、昇温速度10°C/min評価基準:Aランク◎:120°C以上Bランク○:110°C以上120°C未満Cランク△:100°C以上110°C未満Dランク×:100°C未満<曲げ試験>測定装置:エーアンドディ株製全自動引張曲げ複合試験機測定条件:JISK7171に準拠して測定評価基準:Aランク◎:5500MPa以上Bランク○:5000MPa以上5500MPa未満Cランク△:4500MPa以上5000MPa未満Dランク×:4500MPa未満"